FR 2838748 A1 20031024 FR 0204779 A 20020417 La présente invention est relative à de nouvelles compositions adhésives thermofusibles hydrophiles caractérisées en ce qu'elles comprennent un élastomère thermoplastique du type copolymère séquence poly(styrène-oléfine-styrène), un produit tackifiant, un plastifiant liquide, de l'eau et un copolymère amphiphile. L'invention concerne également l'utilisation de ces nouvelles compositions adhésives thermofusibles hydrophiles en tant qu'adhésifs pour fixer tout type de produit et notamment des produits à des fins médicales, dermatologiques ou cosmétologiques qui viennent au contact de la plaie, de la peau ou des muqueuses. La réalisation de compositions adhésives thermofusibles à base d'un élastomère thermoplastique du type copolymère séquence poly(styrèneoléfine-styrène) est connue depuis longtemps. On réalise ainsi des adhésifs sensibles à la pression à partir de compositions comprenant comme constituants essentiels un copolymère séquence poly(styrène-oléfine-styrène), un produit tackifiant comme par exemple une résine tackifiante et un plastifiant liquide comme par exemple une huile plastifiante. De telles compositions sont ainsi définies dans Handbook of Pressure Sensitive Adhesive technology 2ème édition édité par Donatas Satas en 1989, chapitre 13, pages 317 à 359. Ces adhésifs sont utilisés dans de très nombreuses applications industrielles car ils présentent de bonnes propriétés mécaniques (élasticité, cohésion, adhésivité) que l'on peut moduler en jouant sur la nature (grade, viscosité, polarité, masse molaire, etc...) et la proportion des trois constituants essentiels que sont le plastifiant, le produit tackifiant et le copolymère séquence. Le principal inconvénient des compositions adhésives thermofusibles connues à ce jour provient de leur nature exclusivement hydrophobe, qui les rend incompatibles avec l'eau ou les produits hydrophiles. Il est connu de rendre ces formulations plus hydrophiles en y incorporant des charges, comme par exemple des dérivés de cellulose, telle la carboxyméthylcellulose de sodium mais ceci en complique la réalisation et en augmente les coûts de fabrication. De plus, l'incorporation d'eau à de telles compositions provoque le gonflement de la charge hydrophile et la perte des bonnes propriétés mécaniques de la composition comme son adhésivité et sa cohésion. Il n'existe donc pas aujourd'hui de composition adhésive thermofusible stable qui puisse contenir de l'eau même en très faible quantité. On sait par ailleurs que dans le cadre d'une utilisation sur la peau, la plaie ou les muqueuses, qui constituent des supports spécifiques, un adhésif doit répondre à des exigences complexes, et en particulier il doit présenter un aspect acceptable pour l'utilisateur, ne doit pas entraîner de problème de tolérance lors de son utilisation, ni provoquer de douleur ou laisser des traces au retrait et tout ceci en conservant ses propriétés adhésives, cohésives et élastiques lors de l'utilisation. De plus, il est souhaitable de pouvoir incorporer dans l'adhésif, qui sert alors de réservoir et de moyen de délivrance, divers composés, comme par exemple des actifs pharmaceutiques, cosmétologiques ou dermatologiques. Des adhésifs thermofusibles plus particulièrement destinés à être utilisés sur la peau, la plaie ou les muqueuses, ont ainsi été décrits dans les demandes de brevet EP 758 009, EP 723 571 et EP 991 730. Mais les adhésifs décrits dans ces demandes de brevet présentent encore de nombreux inconvénients et ne permettent pas de résoudre de façon satisfaisante un certain nombre de problèmes. Ainsi, dans certaines applications qui nécessitent l'adjonction de plastifiants liquides en quantité relativement importante, très souvent des huiles, l'adhésif présente de ce fait un aspect gras ou huileux qui manque d'agrément pour l'utilisateur. En outre, la migration de ces plastifiants peut conduire à l'apparition de tâches ou d'auréoles sur les éléments associés à l'adhésif comme par exemple le support, dans le cas d'un patch, voire même à souiller les vêtements en contact avec ce support. De plus, en raison de leur nature hydrophobe, les adhésifs thermofusibles connus ont un effet occlusif qui entraîne souvent une macération se traduisant par des problèmes de tolérance lors de leur utilisation. Cet effet occlusif se traduit aussi par l'apparition d'une interface aqueuse qui conduit à une perte de l'adhésion et au décollement corrélatif du produit, notamment en cas de transpiration ou lors de la production d'exudats. Enfin, en raison de cette nature hydrophobe, il est très difficile, et parfois même impossible, d'incorporer dans ces compositions des actifs hydrophiles, dont l'utilisation peut s'avérer très utile, voire indispensable dans certaines applications, comme par exemple un antiseptique, tel le digluconate de chlorhéxidine, ou des extraits végétaux dans le domaine cosmétique, ou encore des électrolytes dans le cadre de la réalisation d'électrodes. La présence d'eau dans les produits destinés à être appliqués sur la peau, les muqueuses ou sur une plaie apporte une sensation de fraîcheur, de froid ; permet d'améliorer l'aspect du produit final qui apparaît moins gras ; permet d'hydrater et de ramollir les tissus en formant un film hydratant favorisant l'équilibre hydrophysiologique de la peau, de la plaie ou des muqueuses, en évitant ainsi les problèmes précités de tolérance. C'est pour cela que dans les domaines médicaux, dermatologiques ou cosmétiques, on utilise de préférence des hydrogels au contact de la peau, la plaie ou les muqueuses. Ces hydrogels contiennent de grandes quantités d'eau souvent de l'ordre de 30 à 80% en poids total par rapport au poids total de l'hydrogel, et des polymères naturels de hauts poids moléculaires, comme par exemple les polysaccharides, en particulier les glucomananes, les galactomananes, les carraghénanes ; ou des polymères synthétiques souvent réticulés pour assurer la cohésion de l'hydrogel adhésif, comme par exemple les copolymères à base d'acide acrylique 2- acrylamido 2 méthylpropanesulfonique commercialisés par la société LUBRIZOL sous la dénomination AMPS. Toutefois, ces hydrogels présentent des propriétés d'adhésion et de cohésion insuffisantes. De ce fait, ils se désintègrent et se décollent facilement, la surface de l'adhésif est souvent altérée ou polluée par contact avec la peau, la plaie ou les muqueuses, et ils ne sont pas généralement repositionnables une fois décollés. A l'inverse des adhésifs thermofusibles, et en raison de leur nature hydrophile, il est très difficile voire impossible d'incorporer à ces hydrogels des produits lipophiles ou hydrophobes, ce qui conduit par conséquent aux mêmes problèmes de formulation qu'évoqués précédemment. Enfin, la mise en #uvre des hydrogels est généralement plus délicate et plus complexe que celle des adhésifs thermofusibles. Compte tenu de cet état de la technique, il serait donc souhaitable de disposer de nouvelles compositions adhésives, qui cumuleraient les avantages des adhésifs thermofusibles connus, à savoir présenter de bonnes propriétés d'adhésion, de cohésion et d'élasticité ; et les avantages des hydrogels, à savoir présenter un caractère hydrophile et contenir de l'eau, même en très faible quantité. On disposerait ainsi d'adhésifs thermofusibles dont le caractère hydrophile conduirait à de meilleures performances et ouvrirait leur champ d'utilisation à de nouvelles applications. En particulier, dans le cadre des applications à des fins médicales, cosmétiques, pharmaceutiques ou dermatologiques dans lesquelles il y a contact avec la peau, la plaie ou les muqueuses, on disposerait ainsi d'une composition adhésive, peu agressive, bien tolérée, si nécessaire repositionnable, dans laquelle il serait possible d'incorporer des composés hydrophiles ou lipophiles, d'utilisation agréable, susceptible d'apporter une sensation de fraîcheur, simple à mettre en #uvre, stable et qui conserve ses propriétés d'adhésion et de cohésion lors de son utilisation. La présente invention a pour objet de nouvelles compositions adhésives thermofusibles, hydrophiles répondant à ces objectifs et permettant notamment de résoudre le problème d'incompatibilité et d'affinité des adhésifs thermofusibles connus avec l'eau et les produits hydrophiles. Il a été découvert et ceci constitue le fondement de la présente invention qu'il était possible de rendre hydrophile une composition adhésive thermofusible à base d'élastomère thermoplastique du type copolymère séquence poly(styrène-oléfine-styrène) de façon satisfaisante et simple de mise en #uvre en y incorporant un copolymère amphiphile du type poly(styrène-éthylène-butylène-styrène) greffé avec des groupes hydrophiles. Une telle composition peut incorporer de l'eau ou des produits hydrophiles, sans perte de ses propriétés de base. Ainsi, selon un premier aspect, la présente demande vise à couvrir une composition adhésive thermofusible hydrophile caractérisée en ce qu'elle comprend : - un élastomère thermoplastique, choisi parmi les copolymères séquences poly(styrène-oléfine-styrène), poly(styrène-oléfine) et leurs mélanges - un produit tackifiant - un plastifiant liquide - de l'eau et - un copolymère amphiphile à blocs du type ABA comportant deux blocs terminaux thermoplastiques A poly(styrène) et un bloc central élastomère B dans lequel le bloc central B est une séquence poly(éthylène-butylène) comportant des groupes hydrophiles greffés, ledit copolymère ABA pouvant être représenté schématiquement par la structure suivante : dans laquelle Ri et R2 identiques ou différents représentent un groupement hydrophile de masse molaire moyenne inférieure à 10 000, choisi parmi les groupes suivants : CH3-O- (CH2-CH2-O)n ; HO-(CH2-CH2-O)n ; HO-(CH2-CH2-O)a-(CH-CH2-O)b-(CH2-CH2-O-)a I CH3 dans lesquels n, a et b représentent un nombre entier. Les compositions adhésives thermofusibles hydrophiles selon l'invention présentent ainsi une palette de propriétés très large qui rend possible leur exploitation dans de très nombreux domaines et en particulier dans la réalisation de produits destinés à être utilisés au contact de la peau, la plaie ou les muqueuses. Selon un second aspect, la présente demande vise à couvrir l'utilisation de ces nouvelles compositions adhésives thermofusibles hydrophiles en tant qu'adhésifs pour fixer tout type de produit et notamment des produits à des fins médicales, dermatologiques ou cosmétologiques qui viennent en contact de la plaie, de la peau ou des muqueuses. La description détaillée qui va suivre des différents constituants de la composition adhésive thermofusible hydrophile selon l'invention, permettra de mieux comprendre la nature et les applications de cette invention. Description de l'invention Le copolymère amphiphile utilisé dans la réalisation des compositions adhésives thermofusibles hydrophiles selon l'invention est un copolymère à blocs du type ABA comportant deux blocs terminaux thermoplastiques A poly(styrène) et un bloc central élastomère B dans lequel ce bloc central B est une séquence poly(éthylène-butylène) comportant des groupes hydrophiles greffés, ledit copolymère amphiphile ABA pouvant être représenté schématiquement par la structure suivante : dans laquelle Ri et R2 identiques ou différents représentent un groupement hydrophile de masse molaire moyenne inférieure à 10 000, choisi parmi les groupes suivants : CH3-O- (CH2-CH2-O)n ; HO-(CH2-CH2-O)n ; HO- (CH2-CH2-O)a-(CH2-CH2-O)b-(CH2-CH2-O-)a ; CH3 dans lesquels n, a et b représentent un nombre entier. Avantageusement, dans le cadre de la présente invention, on préférera les copolymères amphiphiles dans lesquels R1 et R2 sont identiques. Parmi ceux-ci on utilisera de préférence les copolymères amphiphiles dans lesquels Ri et R2 représentent un groupe CH3-O-(CH2-CH2-O)n, en particulier de masse molaire moyenne comprise entre 1000 et 8000 et tout particulièrement de masse molaire moyenne égale à 2000 (soit n=45). Ces copolymères amphiphiles sont obtenus par greffage de composés hydrophiles sur un copolymère SEBS particulier. Ce copolymère particulier comporte des fonctions anhydrides succiniques réparties le long de la chaîne élastomérique poly(éthylènebutylène), obtenues par réaction de l'anhydride maléique sur la séquence poly(éthylène-butylène) et on l'appellera par la suite SEBS maléisé. Ce copolymère SEBS maléisé, qui sert de base à la réalisation des copolymères amphiphiles selon l'invention, peut être représenté schématiquement par la formule suivante : poly(styrène) poly(éthylène-butylène) poly(styrène) Dans cette formule, on n'a représenté, pour des raisons de simplicité, qu'un seul groupe anhydride succinique sur la séquence poly(éthylènebutylène). Il est bien évident que cette séquence comporte en réalité plusieurs groupes anhydriques succiniques. Cette simplification a également été utilisée pour représenter schématiquement les copolymères amphiphiles utilisés dans le cadre de la présente invention. En tant que SEBS maléisé on préférera un SEBS maléisé commercialisé par la société SHELL sous la dénomination Kraton G 1901 qui contient 2 % en poids de fonctions anhydrides succiniques fixées sur la chaîne élastomérique et 28 % en poids de polystyrène. Ce sont ces fonctions anhydrides qui vont servir à greffer les composés hydrophiles par réaction chimique entre le composé hydrophile et l'anhydride ou sa forme acide. En effet, selon les conditions de stockage et en particulier suivant le degré de séchage de ce SEBS maléisé une partie de ces fonctions anhydrides succiniques peuvent se présenter sous leurs formes acide après ouverture de l'anhydride en présence d'eau. La réaction s'effectue alors aussi entre les fonctions acides et le composé hydrophile. Les composés hydrophiles qui sont greffés sur le SEBS maléisé sont de 3 types : A/ Les polyéthylèneglycols appelés ci-après en abrégé PEG Ce sont des polymères hydrophiles, hygroscopiques et stables thermiquement. Ils sont utilisés dans de très nombreux domaines industriels. Ils sont bien connus de l'homme de l'art. Ce sont des polymères de courtes chaînes possédant des fonctions hydroxyles aux extrémités. Leur masse molaire moyenne varie de 200 à 20 000. Leur composition correspond à la structure suivante : HO-(CH2-CH2-O)n-H, dans laquelle n représente un nombre entier. De tels produits sont par exemple commercialisés par la société Aldrich sous la dénomination poly(éthylèneglycol) suivie de la masse molaire moyenne du PEG considéré, par exemple poly(éthylèneglycol) 2000. Dans le cadre de la présente invention seuls des copolymères amphiphiles dans lesquels les PEG de masse molaire moyenne inférieure ou égale à environ 10 000 (n ayant donc au maximum une valeur de 230) sont utilisés. En effet, au-delà la réaction de greffage devient difficile voire impossible. Avantageusement, on utilisera les PEG qui ont une masse molaire moyenne comprise entre 1 000 et 8 000 et en particulier le PEG qui a une masse molaire moyenne de 2 000 (n = 45). B/ Les polyéthylèneglycols mono méthyl éther appelés ci-après en abrégé PEGME Ce sont aussi des polymères de courtes chaînes utilisés comme les PEG dans de très nombreux domaines et bien connus de l'homme de l'art. Ils ont la structure suivante : CH3-O-(CH2-CH2-O)n-H, dans laquelle n est un nombre entier, et leur masse molaire moyenne varie de 200 à 20 000. De tels produits sont par exemple commercialisés par la société Aldrich sous la dénomination poly(éthylèneglycol)méthyl éther suivie de la masse molaire moyenne du PEGME considéré, par exemple poly(éthylèneglycol)méthyléther 2000. Dans le cadre de la présente invention on utilise des copolymères amphiphiles dans lesquels tout comme pour les PEG, seuls les PEGME de masse molaire moyenne inférieure ou égale à environ 10 000 (n ayant au maximum une valeur de 230) sont utilisés. Avantageusement, on utilisera les PEGME qui ont une masse molaire moyenne comprise entre 1 000 et 8 000 et en particulier le PEGME qui a une masse molaire moyenne de 2 000 (n = 45). C/ Les copolymères de polyéthylène-polypropylèneglycol Ce sont des copolymères très connus que l'on désignera ci-après en abrégé PEO/PPO/PEO. Ce sont des copolymères triblocs dont la partie centrale est un bloc oxyde de polypropylène et les extrémités des blocs oxyde de polyéthylène qui ont la structure suivante : CH3 I H-O-(CH2-CH2-O)a-(-CH-CH2-O)b-(CH2-CH2-O)a-H dans laquelle a et b sont des nombres entiers. Ils sont souvent désignés sous le terme général de poloxamer. Il existe pour ces produits de très nombreux grades caractérisés par les valeurs de a et b qui définissent leurs masses molaires moyennes. On peut ainsi citer : - poloxamer 124 : a=12 b=20 masse molaire moyenne comprise entre 2 090 et 2 360 - poloxamer 188 : a=80 b=27 masse molaire moyenne comprise entre 7 680 et 9 510 - poloxamer 407 : a=101 b=56 masse molaire moyenne comprise entre 9 840 et 14 600. Ils sont commercialisés par exemple par la société BASF sous la dénomination Pluronic. Ici aussi comme précédemment seuls les PEO/PPO/PEO de masse molaire moyenne inférieure ou égale à environ 10 000 seront utilisés. Dans le cadre de la présente invention on préférera un PEO/PPO/PEO de masse molaire voisine de 2000 comme par exemple le produit commercialisé sous la dénomination poly(éthylèneglycol)-blockpoly(propylèneglycol)-block-poly(éthylèneglycol) 1900 par la société Aldrich, de masse molaire moyenne égale à 1 900. Les copolymères amphiphiles utilisables dans le cadre de la présente invention peuvent être facilement préparés par réaction d'estérification entre les fonctions anhydrides succiniques du SEBS maléisé et les fonctions hydroxyles des PEG, PEGME ou PEO/PPO/PEO utilisés. La réaction d'un alcool sur une fonction anhydride donne de façon réversible un ester. Dans le cadre de la présente invention, cette estérification peut être représentée par le schéma simplifié suivant : Afin de favoriser la réaction d'estérification on introduit un excès de fonctions hydroxyles par rapport aux fonctions anhydrides. La réaction est avantageusement catalysée par un acide, et l'eau formée est éliminée par distillation azéotropique pour déplacer l'équilibre vers le produit greffé. La réaction est réalisée de préférence sous atmosphère inerte. Ainsi on prépare lesdits copolymères amphiphiles selon un procédé dans lequel on réalise une réaction d'estérification entre les fonctions anhydrides succiniques portées par la partie poly(éthylène-butylène) d'un copolymère poly(styrène)-poly(éthylène-butylène)-poly(styrène) (SEBS maléisé) et les fonctions hydroxyles d'un composé hydrophile choisi parmi les polyéthylèneglycols, (PEG), les polyéthylèneglycols mono méthyléther (PEGME) et les copolymères de polyéthylène-propylène glycol (PEO/PPO/PEO) de masse molaire moyenne inférieure ou égale à 10 000 ou leurs mélanges, de préférence en présence d'un catalyseur acide, en éliminant l'eau formée et avec un excès de fonctions hydroxyles par rapport aux fonctions anhydrides succiniques du SEBS maléisé. De façon plus précise le procédé de synthèse est le suivant : On dissout à chaud (à environ 120 C température de reflux du solvant) et sous agitation le SEBS maléisé dans un solvant, de préférence le toluène. On prépare à part une solution d'au moins un composé hydrophile (PEG, PEGME, PEO/PPO/PEO ou leurs mélanges) en chauffant ce(s) dernier (s) à sa(leur) température de fusion sous agitation dans un solvant, de préférence le toluène. On utilise avantageusement un excès de composés hydrophiles. Le nombre de fonctions hydroxyles rapporté au nombre de fonctions anhydrides peut ainsi varier de 2,5 à 20. A la solution de copolymère SEBS maléisé préalablement obtenue sous agitation et toujours à reflux, on ajoute une quantité catalytique (environ quelques gouttes) d'acide, par exemple d'acide sulfurique, puis la solution de composé (s) hydrophile(s) dans le solvant préparée précédemment. On agite sous distillation azéotropique ce mélange à reflux durant 30 minutes à 5 heures selon la nature du (des) composé(s)hydrophile(s) jusqu'à réalisation complète de la réaction d'estérification entre les fonctions anhydrides (ou leurs éventuelles formes acides) des groupes succiniques du SEBS maléisé et les fonctions hydroxyles du(des) composé (s) hydrophile(s). L'état d'avancement de la réaction est suivi en utilisant les techniques bien connues de l'homme de l'art, par exemple par spectroscopie infra rouge jusqu'à disparition du pic d'absorption des carbonyls de l'anhydride soit 1785 cm-1. On précipite alors le mélange réactionnel à chaud à environ 90-100 C dans un solvant de précipitation adéquat comme par exemple l'éthanol ou un mélange éthanol/eau, ledit solvant de précipitation représentant environ 4 fois le volume de l'ensemble des solvants réactionnels utilisés. Après filtration, les solvants résiduels sont éliminés du copolymère SEBS amphiphile obtenu, par évaporation à l'étuve sous vide à 40-50 C. Il est alors nécessaire de purifier ce dernier pour éliminer le(s) composé (s) hydrophile(s) PEG, PEGME ou PEO/PPO/PEO utilisé(s) en excès encore présent(s). On redissout donc le polymère amphiphile obtenu sous agitation à environ 90 à 110 C dans le toluène et on reprécipite la solution obtenue dans le même solvant et le même volume que lors de l'étape de précipitation réalisée précédemment à la fin de la synthèse. De même le copolymère SEBS amphiphile est récupéré par filtration et séché à nouveau à l'étuve sous vide à 40-50 C. On répète cette étape de purification jusqu'à élimination totale du (des) composé (s) hydrophile(s) en vérifiant selon les techniques connues de l'homme de l'art l'absence du pic de ce(ces) dernier(s) par chromatographie par perméation de gel (GPC). Dans le cadre de la présente invention on utilisera de préférence ce copolymère amphiphile dans les compositions adhésives à une concentration de l'ordre de 0,05% à 20% en poids par rapport au poids total de la composition. Selon un mode de réalisation préférée de l'invention on utilisera un copolymère amphiphile à blocs du type ABA comportant deux blocs terminaux thermoplastiques A poly(styrène) et un bloc central élastomère B dans lequel ce bloc central B est une séquence poly(éthylène-butylène) comportant des groupes hydrophiles greffés, ledit copolymère amphiphile ABA pouvant être représenté par la structure suivante dans laquelle R représente un groupe CH3-O-(CH2-CH2-O)n de masse molaire moyenne égale à 2000 soit n=45. On préférera tout particulièrement un tel copolymère amphiphile qui a une masse molaire moyenne, mesurée par chromatographie par perméation de gel, de l'ordre de 50 000 daltons. De préférence, on utilisera alors ce dernier dans les compositions adhésives thermofusibles hydrophiles à une concentration de l'ordre de 0,05 à 10% et en particulier de 0,05 à 5% en poids par rapport au poids total de la composition. Les élastomères thermofusibles du type copolymères séquences (styrène-oléfine-styrène) ou copolymères séquences (styrène-oléfine) qui sont susceptibles d'être utilisés dans le cadre de la présente invention sont ceux habituellement utilisés par l'homme de l'art dans la préparation des adhésifs sensibles à la pression et l'on pourra se reporter à cet égard au document de l'état de la technique mentionné précédemment et en particulier à l'ouvrage de Donatas Satas Handbook of Pressure Sensitive Technology . Ce sont donc soit des copolymères triblocs du type ABA comportant deux blocs terminaux thermoplastiques A styrène et une séquence centrale élastomère B qui est une oléfine, soit des copolymères diblocs du type AB comportant un bloc thermoplastique A styrène et une séquence élastomère B qui est une oléfine. Les séquences B oléfines de ces copolymères peuvent être constituées d'oléfines insaturées comme par exemple isoprène ou butadiène ou d'oléfines saturées comme par exemple éthylène-butylène ou éthylène-propylène. On pourra, dans le cadre de la présente invention, utiliser l'ensemble de ces produits seuls ou en mélange. Dans le cas d'un mélange de copolymères triblocs ABA et de copolymères diblocs AB, on pourra employer des mélanges de copolymères triblocs ABA et de copolymères diblocs AB commerciaux déjà disponibles ou réaliser un mélange en toute proportion préalablement choisie à partir de deux produits indépendamment. Les produits à séquence centrale insaturée sont bien connus de l'homme de l'art et sont par exemple commercialisés par la société SHELL sous la dénomination KRATON D. On peut aussi citer pour les copolymères poly(styrène-isoprène-styrène) (en abrégé SIS) les produits commercialisés sous les dénominations KRATON# D 1107 ou KRATON D 1161 et pour les copolymères poly(styrène-butadiène-styrène) par exemple le produit commercialisé sous la dénomination KRATON# D 1102. D'autres copolymères poly(styrène-isoprène-styrène) sont aussi commercialisés par la société EXXON CHEMICAL sous la dénomination VECTOR# comme par exemple le produit commercialisé sous la dénomination VECTOR 4113. Comme exemple d'un mélange commercial de copolymères triblocs ABA et diblocs AB, on peut citer par exemple le produit commercialisé par la société EXXON CHEMICAL sous la dénomination VECTOR 4114 dans lequel B est de l'isoprène. Tous ces copolymères à base de styrène ou de butadiène présentent généralement une teneur en styrène comprise entre 10 et 52% en poids par rapport au poids total dudit copolymère. Dans le cadre de la présente invention, on préférera les copolymères séquences triblocs poly(styrène-isoprène-styrène) ayant une teneur en styrène comprise entre 14 et 30% en poids par rapport au poids dudit SIS et en particulier le produit commercialisé par la société SHELL sous la dénomination KRATON# D 1161. Les produits à séquence centrale saturée sont aussi bien connus de l'homme de l'art et sont par exemple commercialisés par la société SHELL sous la dénomination KRATON# G pour les copolymères séquences poly(styrène-éthylène-butylène-styrène) (en abrégé SEBS) comme par exemple les produits commercialisés sous les dénominations KRATON# G 1651 ou KRATON# G 1654 ou par la société KURARAY sous la dénomination SEPTON# pour les copolymères séquences poly(styrène-éthylène-propylènestyrène) (en abrégé SEPS). Comme exemple de mélanges commerciaux de copolymères triblocdibloc on peut citer le produit dont la séquence oléfine est éthylène-butylène commercialisé par la société SHELL sous la dénomination KRATON G 1657. Comme exemple d'un mélange particulier tribloc-dibloc, que l'on peut utiliser dans le cadre de la présente invention, on peut citer le mélange d'un SEBS tribloc comme le produit commercialisé par la société SHELL sous la dénomination KRATON G 1651 avec un matériau dibloc poly(styrèneoléfine) comme le poly(styrène-éthylène-propylène) commercialisé par la société SHELL sous la dénomination KRATON# G 1702. Dans le cadre de la présente invention, on préférera les copolymères triblocs SEBS ou SEPS et en particulier ceux ayant une teneur en styrène comprise entre 25 et 45 % en poids par rapport au poids dudit SEBS. On préférera tout particulièrement le produit commercialisé par la société SHELL sous la dénomination KRATON# G 1651. De façon générale, on utilisera l'élastomère thermoplastique selon la nature du copolymère séquence, en une quantité de l'ordre de 2 à 20% en poids par rapport au poids total de la composition. De préférence, on utilisera un élastomère thermoplastique qui a une masse molaire moyenne supérieure à celle du copolymère amphiphile et de préférence de l'ordre de 100 000 daltons. Dans ce cas, on utilisera alors ce dernier de préférence en une quantité de l'ordre de 2 à 10% en poids par rapport au poids total de la composition. Si nécessaire, on pourra ajouter à ces copolymères séquences des agents antioxydants. Par agents antioxydants, on entend désigner ici les composés couramment employés par l'homme de l'art pour assurer la stabilité vis-à-vis de l'oxygène, la chaleur, l'ozone et les rayonnements ultra violets des composés utilisés dans la formulation des compositions adhésives, en particulier les résines tackifiantes et les copolymères séquences. On peut utiliser un ou plusieurs de ces agents antioxydants en association. On peut citer comme agents antioxydants appropriés les antioxydants phénoliques comme par exemple les produits commercialisés par la société CIBA-GEIGY sous les dénominations IRGANOX# 1010, IRGANOX 565, IRGANOX# 1076 et des antioxydants soufrés comme par exemple le dibutyldithiocarbamate de zinc commercialisé par la société AKZO sous la dénomination PERKACIT# ZDBC. Dans le cadre de la présente invention on entend par produit "tackifiant" tout produit qui permet de rendre la composition adhésive. Etant donné que la composition contient à la fois une phase hydrophobe que l'on peut qualifier de lipophile ou huileuse et une phase aqueuse, on peut donc envisager de la rendre adhésive en incorporant un produit tackifiant dans l'une au moins des deux phases. On pourra ainsi avantageusement employer un produit tackifiant compatible avec la phase huileuse ou un produit tackifiant compatible avec la phase aqueuse, ou encore deux produits tackifiants, un lipophile et un hydrophile, un dans chaque phase. Dans le cadre de la réalisation de compositions adhésives destinées à être appliquées sur la peau, la plaie ou les muqueuses, la présence d'eau et la possibilité d'utiliser deux types de produits tackifiants très différents offrent une large gamme de solutions pour le réglage, toujours problématique, de la bioadhésion et pour éviter, lors du retrait, l'altération des couches supérieures de l'épiderme ou la pollution, suite à cette desquamation, de la surface de l'adhésif qui empêche souvent de le recoller. Les produits tackifiants compatibles avec la phase huileuse susceptibles d'être utilisés dans le cadre de la présente invention sont ceux habituellement utilisés par l'homme de l'art dans la préparation des adhésifs sensibles à la pression comprenant des élastomères thermofusibles et en particulier des copolymères séquences poly (styrène-oléfine-styrène) et l'on pourra se reporter à cet égard au document de l'état de la technique mentionnée précédemment en particulier à l'ouvrage de Donatas Satas. Ces produits sont en général choisis parmi les résines tackifiantes, et les polyisobutylènes de bas poids moléculaires. Parmi les résines tackifiantes qui conviennent selon l'invention, on peut mentionner les résines polyterpènes ou terpènes modifiées, les résines de colophane hydrogénée, les résines de colophane polymérisée, les résines d'esters de colophane, les résines hydrocarbonnées, les mélanges de résine cycliques aromatiques et aliphatiques etc...ou leurs mélanges. De tels produits sont par exemple commercialisés par la société GOOD YEAR sous la dénomination WINGTACK# comme en particulier la résine de synthèse formée de copolymères en C5/C9 commercialisée sous la dénomination WINGTACK# 86 ou à base de polyterpène synthétique commercialisée sous la dénomination WINGTACK 10. On peut aussi citer à titre d'exemple les résines commercialisées sous la dénomination KRISTALEX# par la société Hercules comme en particulier la résine à base d'alpha-méthylstyrène KRISTALEX 3085. Dans le cadre de la présente invention, on préférera les résines commercialisées par la société EXXON CHEMICAL sous la dénomination ESCOREZ# et tout particulièrement la résine de synthèse commercialisée sous la dénomination ESCOREZ 5300. Dans le cadre de la présente invention on utilisera ces résines dans une proportion de l'ordre de 1 à 50% en poids par rapport au poids total de la composition en fonction du pouvoir adhésif souhaité pour la composition finale. De préférence, on utilisera une proportion de résines de 5 à 25 % en poids par rapport au poids total de la composition. Comme polyisobutylènes utilisables en tant que produit tackifiant de la phase huileuse, on peut citer les polyisobutylènes de bas poids moléculaires, de l'ordre de 40 000 à 80 000 daltons. De tels produits sont aussi bien connus de l'homme de l'art et sont par exemple commercialisés sous la dénomination VISTANEX# par la société EXXON CHEMICAL ou sous la dénomination OPPANOL par la société BASF. Dans le cadre de la présente invention, on préférera les produits commercialisés sous les dénominations VISTANEX# LM-MS, VISTANEX LMMH, OPPANOL# B12 et OPPANOL B15. Ces derniers peuvent être utilisés seuls ou en mélange. Ces polyisobutylènes seront utilisés dans les mêmes proportions que dans le cas des résines tackifiantes. Les produits tackifiants compatibles avec la phase aqueuse susceptibles d'être utilisés dans le cadre de la présente invention sont habituellement utilisés par l'homme de l'art pour augmenter ou conférer des propriétés de collant en présence d'eau. Ce sont généralement des polymères synthétiques hydrosolubles non réticulés tels les polymères ou copolymères de polyvinylpyrrolidone, les polymères ou copolymères d'alcool polyvinylique, les polymères acryliques comme en particulier les polyacrylates commercialisés par la société BF GOODRICH sous la dénomination CARBOPOL ou les polymères d'éther de polyvinyle comme en particulier les produits commercialisés par la société BASF sous la dénomination LUTONAL. Dans le cadre de la présente invention on utilisera ces polymères hydrosolubles dans une proportion de l'ordre de 1 à 50% en poids par rapport au poids total de la composition en fonction du pouvoir adhésif souhaité pour la composition finale. De préférence, on utilisera une proportion de polymères hydrosolubles de l'ordre de 5 à 25 % en poids par rapport au poids total de la composition. Dans le cadre de la présente invention on entend par "plastifiant liquide" les plastifiants qui sont habituellement utilisés par l'homme de l'art pour la préparation des adhésifs thermofusibles sensibles à la pression comprenant des élastomères thermoplastiques en particulier du type copolymères séquences poly(styrène-oléfine-styrène) et qui sont des produits qui permettent d'améliorer leurs propriétés d'étirement, de souplesse, d'extrudabilité ou de mise en #uvre et l'on pourra se reporter à cet égard aux documents de l'état de la technique mentionnés précédemment. Ces plastifiants liquides sont des composés compatibles avec la séquence centrale oléfine des copolymères séquences utilisés. On utilise très souvent comme plastifiant liquide des huiles plastifiantes, et en particulier des huiles minérales qui sont formées de composés de nature paraffinique, naphténique ou aromatique ou de leurs mélanges dans des proportions variables. On peut ainsi citer comme exemple d'huiles minérales les produits commercialisés par la société SHELL sous la dénomination ONDINA# et RISELLA pour les mélanges à base de composés naphténiques et paraffiniques ou sous la dénomination CATENEX pour les mélanges à base de composés naphténiques, aromatiques et paraffiniques. Dans le cadre de la présente invention on préférera les huiles de paraffine et en particulier l'huile commercialisée par la société SHELL sous la dénomination ONDINA# 15. On peut aussi utiliser comme plastifiant liquide non pas une huile plastifiante mais des produits de synthèse à base de mélanges liquides d'hydrocarbures saturés comme par exemple les produits commercialisés par la société TOTAL sous la dénomination GEMSEAL comme en particulier le produit GEMSEAL 60 qui est un mélange isoparaffinique issu d'une coupe pétrolière totalement hydrogénée. Dans le cadre de la réalisation d'une composition adhésive thermofusible hydrophile selon l'invention, on utilisera de préférence une concentration en plastifiant liquide de l'ordre de 25 à 90% en poids par rapport au poids total de la composition et de préférence de 30 à 50% en poids par rapport au poids total de la composition adhésive thermofusible hydrophile. La composition adhésive thermofusible hydrophile selon l'invention comprend enfin de l'eau. On pourra utiliser tout type d'eau suivant les domaines d'applications envisagés comme par exemple de l'eau de source, de l'eau du robinet, de l'eau déminéralisée, purifiée, déionisée ou stérilisée. On pourra bien entendu incorporer avec cette eau tout adjuvant utile pour conserver au cours du temps ces propriétés de purification ou de stérilisation. De même suivant l'application envisagée, on pourra introduire de très faibles quantités d'eau de l'ordre de 1% en poids par rapport au poids total de la composition ou de grandes quantités allant jusqu'à 60% ou plus en poids par rapport au poids total de la composition. Dans le cadre de la présente invention on préfère des compositions adhésives qui comprennent de l'ordre de 5 à 65% en poids d'eau et tout particulièrement de 10 à 60% en poids par rapport au poids total de la composition. Une composition actuellement préférée de l'invention comprend : a. 2 à 10 parties en poids d'un élastomère thermoplastique de masse molaire moyenne supérieure ou égale à 100 000 daltons b. 30 à 90 parties en poids de plastifiant liquide c. 1 à 50 parties en poids de produit tackifiant d. 2 à 50 parties en poids d'eau et e. 0,05 à 5 parties en poids d'un copolymère amphiphile à blocs du type ABA comportant deux blocs terminaux thermoplastiques A poly(styrène) et un bloc central élastomère B dans lequel le bloc central B est une séquence poly(éthylène- butylène) comportant des groupes hydrophiles greffés, ledit copolymère amphiphile ABA pouvant être représenté schématiquement par la structure suivante : dans laquelle R représente un groupe CH3-O-(CH2-CH2-O)n de masse molaire moyenne égale à 2000 soit n=45 et qui a une masse molaire moyenne mesurée par chromatographie par perméation de gel de 50 000 daltons. Il existe de multiples domaines dans lesquels les compositions adhésives thermoplastiques selon l'invention peuvent être utilisées dès que le caractère hydrophile permet d'apporter une amélioration à l'adhésif thermofusible. Elles présentent généralement de très nombreux avantages et s'avèrent particulièrement utiles chaque fois qu'il est nécessaire d'appliquer, à des fins médicales, dermatologiques, pharmaceutiques ou cosmétiques, un dispositif sur la peau, la plaie ou les muqueuses par exemple un pansement ou un bandage pour le traitement ou la protection de la peau, de la plaie, des brûlures, de l'ampoule, des lésions dermoépidermiques superficielles, profondes, chroniques ou aiguës, pour réaliser un patch pour la libération topique ou systémique d'actifs ou pour le nettoyage ou le soin de la peau comme par exemple un produit désincrustant ou antirides, pour adhésiver une électrode ou pour fixer des produits d'hygiène destinés à entrer en contact avec la peau comme par exemple dans les couches culottes, pour la réalisation d'adhésifs pour prothèses mammaires ou en stomie par exemple pour des joints employés en ostomies. Grâce à leur aptitude à contenir de l'eau ou un actif hydrophile dans un milieu à forte teneur hydrophobe et vice versa, dans le cadre de ces applications divers composés peuvent être incorporés lors de la formulation de la composition adhésive thermofusible hydrophile. Ces composés peuvent être des adjuvants ou des actifs couramment utilisés dans les domaines dermatologiques, cosmétiques ou pharmacologiques. On peut ainsi par exemple incorporer comme adjuvants des antioxydants, des conservateurs, des parfums, des charges, des absorbeurs d'odeurs, des matières colorantes, des filtres UV, des électrolytes pour conduire le courant, des régulateurs de pH, des bactéricides, des particules magnétisables, des microcapsules ou des microsphères. Les quantités de ces différents adjuvants sont celles classiquement utilisées dans le domaine considéré et par exemple de 0,01 à 20% en poids par rapport au poids total de la composition. Comme agent actif, on peut incorporer un ou plusieurs actifs choisis parmi la liste suivante : vitamines et leurs dérivés, glycérine, collagène, acide salicylique, huiles essentielles aromatiques, caféine, actifs anti-radicaux libres, hydratants, dépigmentants (tel l'acide Kojique), liporégulateurs, anti-acnéiques, anti-vieillissement, adoucissants, décongestionnants, anti-rides, rafraîchissants, agents kératolitiques et agents accélérateurs de cicatrisation, protecteurs vasculaires, anti-bactériens tel la sulfadiazine argentique, anti-fongiques, anti-perspirants, déodorants, agents conditionneurs de la peau, composés insensibilisants, immunomodulateurs et nourrissants, extraits végétaux comme par exemple le thé vert, l'arnica, l'hamamélis..., oligo-éléments, anesthésiques locaux, antiinflammatoires, hormones, menthol, rétinoïdes, la DHEA, les extraits d'algues, de champignons, de levure, de bactéries, les protéines hydrolysées, partiellement hydrolysées ou non ou les enzymes. Bien entendu, cette liste n'est pas limitative. Le ou les actifs peuvent être par exemple présents en une concentration allant de 0,01 à 20%, de préférence de 0,1 à 5%, et mieux de 0,5 à 3% du poids total de la composition. Ces adjuvants ou ces actifs, selon leur nature, peuvent être introduits dans la phase hydrophobe et lipophile ou dans la phase aqueuse. Bien entendu, l'homme du métier veillera à choisir les éventuels actifs ou adjuvants complémentaires et/ou leur quantité de telle manière que les propriétés avantageuses de cohésion, élasticité et adhésion de la composition adhésive thermoplastique hydrophile selon l'invention ne soient pas ou substantiellement pas altérées par l'adjonction envisagée. Dans le cadre de la réalisation de produits à des fins médicales, dermatologiques ou cosmétiques comme par exemple des patchs, des pansements, des électrodes..., la couche adhésive thermofusible hydrophile qui sert de réservoir d'actifs ou d'adjuvants est en général associée à un support. Etant donné que la composition adhésive est thermofusible, on réalise dans ce cas l'enduction de la composition adhésive thermofusible hydrophile sur un support adéquat au grammage souhaité, selon la technique bien connue de l'homme de l'art désignée sous le nom de procédé holt melt. Le choix du support est réalisé en fonction des propriétés requises (étanchéité, élasticité, etc..) suivant le type de produit et l'application recherchée. Il peut se présenter sous forme d'un film d'une épaisseur variable de 5 à 150 m ou d'un non-tissé ou d'une mousse ayant une épaisseur de 10 à 500 m. Ces supports à base de matériaux synthétiques ou naturels sont ceux généralement utilisés par l'homme de l'art dans le domaine des applications visées ci-dessus. On peut citer ainsi des mousses en polyéthylène, en polyuréthanne, en PVC, des non-tissés en polypropylène, polyamide, polyester ou des complexes réalisés à base d'un film et d'un non-tissé, etc... D'une façon pratique, la surface de la composition adhésive thermofusible hydrophile qui n'est pas liée au support, pourra être recouverte d'une couche ou pellicule de protection pelable avant utilisation du produit. L'ensemble ainsi formé pourra être lui-même emballé dans une protection étanche réalisée par exemple au moyen de complexes polyéthylènealuminium ou dans des blisters. Les caractéristiques et applications de l'invention seront mieux comprises à la lecture de la description qui va suivre d'exemples de réalisation. Bien entendu, l'ensemble de ces éléments n'est nullement limitatif mais est donné uniquement à titre d'illustration. Pour des raisons de simplicité, on donnera l'exemple de synthèse d'un copolymère amphiphile représentatif qui sera utilisé dans toutes les compositions adhésives données à titre d'exemples par la suite. Le procédé de synthèse de ce copolymère est décrit dans la préparation 1 ci-après. Pour réaliser la synthèse de ce dernier, on utilise un réacteur muni d'un réfrigérant, équipé d'un desséchant, d'un sas relié au vide et à l'azote si la réaction est effectuée sous atmosphère inerte, et d'un Dean Stark pour éliminer l'eau formée par distillation azéotropique. PREPARATION 1 Sous azote on introduit dans le réacteur 150 ml de toluène et on ajoute 20 g de Kraton G 1901 (copolymère SEBS maléisé) commercialisé par la société SHELL. On chauffe à reflux (environ 110 C) sous agitation jusqu'à dissolution totale du copolymère SEBS maléisé. On prépare à part une solution de PEGME de masse molaire 2 000 commercialisé par la société Aldrich sous la dénomination poly(éthylèneglycol)méthyléther 2000. On dissout ainsi sous agitation 32,32 g de PEGME 2000 en chauffant à sa température de fusion dans 100 ml de toluène. A la solution de copolymère SEBS maléisé préalablement obtenue, on ajoute toujours sous agitation et à reflux, environ 20 gouttes d'acide sulfurique. On ajoute ensuite toujours sous agitation et à reflux la solution de PEGME 2000 dans le toluène préparée précédemment. On a ainsi dans ce cas 4 fonctions hydroxyles pour chaque fonction anhydride. On agite toujours à reflux le mélange obtenu jusqu'à réalisation complète de la réaction d'estérification, soit ici environ 30 à 40 minutes. On précipite alors à chaud, à environ 90 à 100 C , la solution dans 1,5 litre d'un mélange eau-éthanol 50/50. Après filtration les solvants résiduels sont éliminés du précipité obtenu par évaporation à l'étuve sous vide à 40-50 C. Pour purifier le polymère amphiphile obtenu il est nécessaire d'éliminer le PEGME 2000 en excès qui n'a pas réagi lors de la synthèse. Pour cela, on redissout à chaud aux environs de 90-100 C, en agitant, le polymère amphiphile dans 100 à 150 ml de toluène et la solution obtenue est à nouveau précipitée dans 1,5 litre d'un mélange eau-éthanol 50/50. Après filtration, le précipité récupéré est séché sous vide à 40-50 C. On répète cette étape de purification (redissolution-précipitation et séchage sous vide) jusqu'à élimination totale du PEGME 2000. On obtient ainsi un copolymère amphiphile dans lequel Ri et R2 représentent un groupe CH3-O-(CH2-CH2-O-)n dans lequel n=45 qui a une masse molaire moyenne mesurée par chromatographie par perméation de gel, avec comme solvant du tétrahydrofuranne à un débit de 1 ml par minute, sur une colonne commercialisée par la société WATERS sous la dénomination STYRAGEL HR4 et avec un détecteur à indice de réfraction, de l'ordre de 50 000 daltons. EXEMPLES DE COMPOSITIONS SELON L'INVENTION On a alors réalisé plusieurs compositions adhésives selon l'invention selon le procédé de fabrication suivant : Le mélange des différents constituants est réalisé dans un réacteur fermé, chauffé à une température qui varie entre 100 et 130 C, selon la nature de l'élastomère thermoplastique, de manière à fondre ce dernier. L'agitation est effectuée grâce à un mélange muni d'une hélice défloculeuse à une vitesse d'environ 500 tours par minute. Dans un premier temps, on introduit dans le réacteur chauffé entre environ 100 et 130 C, le copolymère amphiphile, l'eau, le plastifiant liquide, (dans les exemples suivants une huile minérale) et tous les autres composés, actifs ou adjuvants, non susceptibles de se dégrader à cette température hormis le produit tackifiant et l'élastomère thermoplastique, puis on agite le mélange ainsi formé de façon continue jusqu'à obtenir un mélange homogène. Dans un deuxième temps, on introduit alors le produit tackifiant (dans les exemples suivants une résine tackifiante) toujours à la même température et l'on continue l'agitation jusqu'à obtention d'un mélange homogène. On incorpore alors dans ce mélange l'élastomère thermoplastique et on continue à agiter toujours entre 100 à 130 C jusqu'à l'obtention d'un mélange homogène. Si nécessaire l'élastomère thermoplastique peut être mélangé et fondu avec une petite partie du plastifiant liquide avant incorporation pour faciliter son homogénéisation avec le mélange précédent. Si nécessaire, on laisse refroidir à une température inférieure à 100 C et on incorpore alors tout composé susceptible de se dégrader à une température supérieure comme par exemple des adjuvants, des actifs liposolubles ou hydrosolubles tel un extrait sec d' Hamamélis dans l'exemple 2 et on agite jusqu'à obtention d'un mélange homogène. La composition adhésive thermofusible hydrophile est alors prête à être utilisée par exemple incorporée dans un produit, tel qu'un patch. Dans le cas de l'exemple 2 on a ainsi déposé la composition adhésive qui contient un actif hydrophile et des conservateurs sur un support, ici un non tissé commercialisé par la société KURARAY, pour la réalisation d'un produit type patch qui peut être utilisé comme produit de soin, de nettoyage ou de traitement de la peau grâce aux propriétés astringentes, décongestionnantes, calmantes et antibactériennes de l'extrait d'Hamamélis. Les constituants utilisés pour la réalisation des compositions adhésives thermofusibles hydrophiles décrites ci-après sont les suivants : - PREPARATION 1 copolymère amphiphile - KRATON D 1161# SIS commercialisé par la société SHELL - KRATON G 1651# SEBS commercialisé par la société SHELL - ONDINA 15# huile minérale commercialisée par la société SHELL - ESCOREZ 5300 résine tackifiante commercialisée par la société EXXON CHEMICAL - EAU - METHYLPARABEN conservateur hydrophobe - PROPYLPARABEN conservateur hydrophile - EXTRAIT D'HAMAMELIS actif hydrophile commercialisé par la société SEPPIC Les quantités des différents constituants de ces compositions adhésives thermofusibles hydrophiles exprimées en pourcentage en poids par rapport au poids total de la composition sont rassemblées dans le tableau I. TABLEAU I EX. 1 EX.2 EX. 3 EX.4 PREPARATION 1 2,7 4 2 2 KRATON G 1651 2,7 KRATON D 1161 5 7 4 ONDINA 15# 32,1 46 43 35 ESCOREZ 5300 15,7 6 12 7 EAU 46,8 38,6 36 52 METHYLPARABEN 0,2 PROPYLPARABEN 0,2 EXTRAIT 0,4 D'HAMAMELIS L'analyse du tableau 1 illustre l'originalité des compositions selon la présente invention. On constate ainsi que l'on a pu incorporer de l'eau en une quantité allant jusqu'à 52% dans l'exemple 4, dans une composition adhésive thermofusible. De même, on a pu incorporer un mélange d'adjuvants hydrophile et hydrophobe, les parabens, et un actif hydrophile l'extrait d'Hamamélis dans l'exemple 2. Enfin, lorsque le produit à base d'Hamamélis de l'exemple 2 est appliqué sur la peau, on constate qu'il apporte une sensation de fraîcheur très agréable, due à sa teneur relativement élevée en eau (38,6%). La présente invention apparaît donc particulièrement avantageuse, dans la mesure où elle permet de disposer pour la première fois dans l'état de la technique de compositions adhésives thermofusibles hydrophiles permettant d'incorporer des quantités prédéterminées d'eau ou de composés hydrophiles à des compositions présentant de bonnes propriétés d'adhésion, de cohésion et d'élasticité. Les compositions ainsi obtenues peuvent être utilisées dans une large gamme d'applications, en particulier pour la réalisation de produits à usage cosmétique, pharmaceutique, dermatologique ou médical, destinés à être mis en contact avec la peau. REVENDICATIONS 1. Composition adhésive thermofusible hydrophile caractérisée en ce qu'elle comprend : un élastomère thermoplastique, choisi parmi les copolymères séquences poly(styrène-oléfine-styrène), poly(styrène-oléfine) et leurs mélanges un produit tackifiant un plastifiant liquide de l'eau et un copolymère amphiphile à blocs du type ABA comportant deux blocs terminaux thermoplastiques A poly(styrène) et un bloc central élastomère B dans lequel le bloc central B est une séquence poly(éthylène-butylène) comportant des groupes hydrophiles greffés, ledit copolymère amphiphile ABA pouvant être représenté schématiquement par la structure suivante : dans laquelle Ri et R2 identiques ou différents représentent un groupement hydrophile de masse molaire moyenne inférieure à 10 000, choisi parmi les groupes suivants : CH3-O- (CH2-CH2-O)n; HO-(CH2-CH2-O)n ; HO-(CH2-CH2-O)a-(CH-CH2-O)b-(CH2-CH2-O-)a ; I CH3 dans lesquels n, a et b représentent un nombre entier. 2. Composition adhésive thermofusible hydrophile selon la revendication 1 caractérisée en ce que le copolymère amphiphile est un copolymère amphiphile à blocs du type ABA comportant deux blocs terminaux thermoplastiques A poly(styrène) et un bloc central élastomère B dans lequel le bloc central B est une séquence poly(éthylène-butylène) comportant des groupes hydrophiles greffés, ledit copolymère amphiphile ABA pouvant être représenté schématiquement par la structure suivante : dans laquelle R représente un groupe CH3-O-(CH2-CH2-O)n de masse molaire moyenne comprise de préférence entre 1000 et 8000, de préférence encore égale à 2000 soit n=45. 3. Composition adhésive thermofusible hydrophile selon la revendication 2 caractérisée en ce que le copolymère amphiphile a une masse molaire moyenne mesurée par chromatographie par perméation de gel de l'ordre de 50 000 daltons. 4. Composition adhésive thermofusible hydrophile selon l'une des revendications précédentes caractérisée en ce qu'elle comprend de 0,05 à 20% et de préférence de 0,05 à 5% en poids de copolymère amphiphile par rapport au poids total de la composition. 5. Composition adhésive thermofusible hydrophile selon l'une des revendications 1 à 4 caractérisée en ce que le produit tackifiant est compatible avec la phase hydrophobe de la composition adhésive thermofusible hydrophile. 6. Composition adhésive thermofusible hydrophile selon la revendication 5 caractérisée en ce que le produit tackifiant est choisi parmi les résines tackifiantes et les polyisobutylènes de bas poids moléculaire. 7. Composition adhésive thermofusible hydrophile selon l'une des revendications 1 à 4 caractérisée en ce que le produit tackifiant est compatible avec la phase aqueuse de la composition adhésive. 8. Composition adhésive thermofusible hydrophile selon la revendication 6 caractérisée en ce que le produit tackifiant est choisi parmi les polymères solubles synthétiques non réticulés et notamment parmi les polymères acryliques ou les polymères d'éther de polyvinyle. 9. Composition adhésive thermofusible hydrophile selon l'une des revendications 5 à 8 caractérisée en ce qu'elle comprend de 1 à 50% et de préférence de 5 à 25% en poids de produit tackifiant par rapport au poids total de la composition adhésive thermofusible hydrophile. 10. Composition adhésive thermofusible hydrophile selon l'une des revendications précédentes caractérisée en ce que le plastifiant liquide est une huile plastifiante ou un mélange liquide d'hydrocarbures saturés compatible avec la séquence centrale oléfine de l'élastomère thermoplastique et de préférence une huile plastifiante minérale et en particulier une huile de paraffine. 11. Composition adhésive thermofusible hydrophile selon la revendication 10 caractérisée en ce qu'elle comprend de 25 à 90% en poids et de préférence de 30 à 50% en poids de plastifiant liquide par rapport au poids total de la composition. 12. Composition adhésive thermofusible hydrophile selon l'une des revendications précédentes caractérisée en ce que l'élastomère thermoplastique est un mélange de copolymère poly(styrène-oléfinestyrène) et de copolymère poly(styrène-oléfine) 13. Composition adhésive thermofusible hydrophile selon l'une des revendications précédentes caractérisée en ce que la séquence oléfine est choisie parmi les séquences isoprène, butadiène, éthylène-butylène ou éthylène-propylène et de préférence est une séquence isoprène ou éthylène-butylène. 14. Composition adhésive thermofusible hydrophile selon l'une des revendications précédentes caractérisée en ce que l'élastomère thermoplastique est présent en une concentration de 2 à 20% et en particulier de 2 à 10% en poids par rapport au poids total de la composition et de préférence a une masse molaire moyenne supérieure à celle du copolymère amphiphile et de préférence supérieure ou égale à 100 000 daltons. 15. Composition adhésive thermofusible hydrophile selon l'une des revendications précédentes caractérisée en ce qu'elle comprend de 5 à 65% en poids d'eau et de préférence de 15 à 60% par rapport au poids total de la composition. 16. Composition adhésive thermofusible hydrophile notamment utilisable sur la peau, la plaie ou les muqueuses caractérisée en ce qu'elle comprend : a. 2 à 10 parties en poids d'un élastomère thermoplastique de masse molaire moyenne supérieure ou égale à 100 000 daltons b. 30 à 90 parties en poids de plastifiant liquide c. 1 à 50 parties en poids de produit tackifiant d. 2 à 50 parties en poids d'eau et e. 0,05 à 5 parties en poids d'un copolymère amphiphile à blocs du type ABA comportant deux blocs terminaux thermoplastiques A poly(styrène) et un bloc central élastomère B dans lequel le bloc central B est une séquence poly(éthylène-butylène) comportant des groupes hydrophiles greffés, ledit copolymère amphiphile ABA pouvant être représenté schématiquement par la structure suivante : dans laquelle R représente un groupe CH3-O-(CH2-CH2-O)n de masse molaire moyenne égale à 2000 soit n=45 et qui a une masse molaire moyenne mesurée par chromatographie par perméation de gel de 50 000 daltons. 17. Utilisation d'une composition adhésive thermofusible hydrophile selon l'une des revendications 1 à 16, pour la fabrication de produits destinés à des fins médicales, dermatologiques, cosmétologiques ou pharmaceutiques. 18. Utilisation d'une composition adhésive thermofusible hydrophile selon l'une des revendications 1 à 16, pour la fabrication d'un produit à appliquer sur la peau, la plaie ou les muqueuses 19. Utilisation d'une composition adhésive thermofusible hydrophile selon l'une des revendications 17 ou 18 caractérisée en ce que le produit est un pansement pour le traitement ou la protection de la plaie, de l'ampoule, des brûlures, ou des lésions dermo-épidermiques superficielles, un patch pour la délivrance d'actifs par voie topique ou systémique, un produit de soin, de nettoyage ou de protection de la peau ou des muqueuses, une électrode, ou un produit pour stomie.